FR 2640547 A1 19900622 FR 8816837 A 19881220 Matériau composite aDte à gonfler en présence d'eau. supports utilisables pour sa fabrication et ses utilisa- tions. L'invention concerne un materiau composite apte à gonfler en presence d'eau ou d'une solution aqueuse. Plus precisement, l'invention a pour objet un matériau composite de type "sandwich", comprenant essen- tiellement un mélange de poudre hydroexpansible et de poudre thermocollante fixant l'une sur l'autre deux cou- ches de matériaux identiques ou différents, dont l'un au moins est au moins partiellement hydrosoluble, un mate- riau au moins partiellement hydrosoluble pour la fabri- cation de ce composite et les applications de ce compo- site. On connait déjà des matériaux composites aptes à gonfler, sans se dissoudre de façon importante. en pré- sence d'eau. De tels matériaux sont en géneral utilisés dans l'industrie des cables électriques. Ils sont alors introduits, sous forme de ruban, dans l'enveloppe du caDle pour assurer son étancheéite longitudinale, en for- mant, par gonflement, un bouchon lors de l'entrée acci- dentelle d'eau dans le cable tant par ses extrémités qu'au niveau d'un percement de l'enveloppe. empêchant ainsi la propagation de l'eau a l'intérieur du cable. Parmi les rubans de ce type, on peut citer celui qui est commercialisé par la Société Freundenberg, Wein- helm. R.F.A. sous la dénomination VILEDON-FIBREX et les références connues à ce Jour K3310, K3312. K3313, K3303C et K3002C, celui qui est commercialisé par la Société LANTOR. Veenendaal, Pays-Bas sous les références connues à ce jour: 3C 115. 3C 116, 3E 110, 3E 111. 3E 113. 3E 114, 3E 115 et 3E 116, auquel il est fait référence dans le brevet FR 81 02863 et celui commercialisé par la So- ciété GECA TAPES, BAARLE NASSEAU. PAYS-BAS. sous les références connues à ce Jour: GT 100, GT 101, GT 200, GT 201, GT 1000, GT 205. Ces rubans sont essentiellement constitués d'une poudre de polymère hydroexpansible prise "en sandwich" entre deux couches de nontissé conventionnel. La cohésion du composite est obtenue par incor- poration à la poudre de polymère hydroexpansible. d'une substance (poudre, fibre ou autre) thermoplastique. Sous l'action conjuguée de la pression et de la chaleur. la substance thermoplastique se ramollit, devient collante, et assure ainsi la cohésion du composite. Lors de cette action de collaqe. la nature des nontisses et leur association avec la substance thermo- collante provoquent un effet défavorable: en effet, les deux couches de nontisses sont leiées fortement et dura- blement par la masse fondue de poudre thermoplastique. Ceci a pour effet de limiter le qonflement du polymère hvdroexpansible en présence d'eau ou d'une solution aqueuse. Selon l'invention. on a maintenant trouvé que l'on pouvait améliorer considérablement les propriétés d'un tel matériau composite en remplaçant l'une au moins des deux couches de nontisses conventionnels Par un ou deux support(s) solide(s), plat(s) partiellement ou to- talement soluble(s) dans l'eau ou les solutions aqueuses (ci-après pour simplifier: l'eau). L'invention a entre autres Pour objet le maté- riau composite ainsi obtenu. L'invention a plus particulièrement pour obiet un matériau composite comprenant essentiellement un mélange de poudre hydroexpansible et de poudre thermo- collante. pris en sandwich entre deux supports solides. plats dont au moins l'un est au moins partiellement hydrosoluble. Selon un mode préféré de réalisation, ledit mélange est constitué de: - 80 à 60 % en poids de poudre hydroexpansible: et - 20 à 40 % en poids de poudre thermocollante. Un tel matériau permet de maintenir l'eau à l'endroit o elle est introduite et Présente donc de nombreuses applications. Ainsi, il Peut être utilisé comme ruban d'étan- cheite dans des cables, notamment électriques ou de télécommunications. mais éqalement comme activateur de germination ou pour la transplantation des jeunes pous- ses. en médecine ou chirurgie comme "éponqe". ou dans le domaine de l'hygqiène, par exemple dans des couches jeta- bles. Les supports et en particulier le ou les sup- port(s) au moins partiellement hydrosoluble(s) de ce matériau sont choisis essentiellement en fonction de l'application envisagéqee. Ils peuvent être constitués notamment d'un non- tissé, d'un textile, d'un papler ou d'un film synthéti- que. Pour la plupart des applications, notamment dans l'industrie des cables de transport d'énergie et de télecommunications, ils sont de préférence souples. Le polymére hydroexpansible peut être constitué de tout polymère ou mélange de polymeres compatible avec le support et l'application envisages et capable de gon- fler de facon importante en presence d'eau ou de solu- tions aqueuses par emmaqasinaqe" de celles-ci, tout en y étant insoluble, c'est-à-dire en présentant une solu- bilité dans ces liquides inférieure à 5 %. Avantageusement, le polymère hydroexpansible est choisi de telle sorte qu'il soit capable d'absorber au moins 15 fois son propre Poids d'eau. Le polymère hydroexpansible peut être choisi notamment parmi les polymères acryliques modifiés, les amidons greffes, les polyacrylamides, la carboxymethyl- cellulose et ses dérivés et avantageusement de facon géqenérale parmi les polymères répondant à la définition des "superabsorbants", c'est-a-dire les polymères "in- solubles" (au sens indiqué Plus haut) dans les fluides qu'ils absorbent et absorbant au moins 15 fois leur propre poids d'eau ou de solution aqueuse. En tant que polymères superabsorbants. on Peut citer à titre indicatif mais en aucune facon limitatif: - le polymère acrylique commercialisé par la société JAPAN CATALYTIC CHEMICAL sous la dénomination AOUALIC : - le polymère d'acrylamide commercialisé par la société CYANAMID sous la dénomination HYDROBLOCK; - le polymère de carboxymethylcellulose commer- cialisé par la société HERCULES sous la dénomination AQUASORBe: - le polymère amidon/acide polyacrylique obtenu par greffage et commercialise Par la société LION sous la dénomination LION-POLYMER : et - le polymère polyacrylate de sodium commercia- lise par la sociéte GRAIN PROCESSING sous la dénomina- tion WATER-LOCK J . La poudre thermocollante est choisie parmi les polymères thermoplastiques capables de coller deux sur- faces fibreuses ou pleines et compatibles avec les au- tres matériaux utilisés et l'usage envisagé. Parmi les poudres thermocollantes de polymères que l'on peut avantageusement utiliser dans le cadre de l'invention on peut citer, à titre d'exemples non liml- tatifs: - les polyethylenes commercialisés par la Socié- té CDF CHIMIE sous la marque LOTRENE : - les polyethylenes commercialisés par la Socié- té EXXON sous la marque ESCORENE : et - les polyamides commercialisés par la Société EMS sous la marque GRILTEX. Pour l'utilisation, en tant qu'agent d'étancheéi- té dans l'industrie des cables électriques pour le transport de l'énergie moyenne et haute tension, il est avantageux de rendre le matériau composite conducteur de l'electricité, ceci afin d'obtenir une conductibilité acceptable dans son épaisseur et en surface. Pour ce faire, au moins l'un des deux supports solides plats, est chargé au préalable d'un matériau permettant d'obtenir une résistance surfaclque et trans- versale adaptée au type de cable fabriqué. On introduit en géneral à cet effet de 5 à 20 g/m2 de noir de carbone conducteur dans ledit support ou chacun desdits supports lors de sa (leur) fabrication. Du noir de carbone conducteur peut également être introduit dans le mélange de poudre hydroexpansible et de poudre thermocollante dans des proportions telles qu'on obtienne une répartition de 8 à 20 mg2 de noir de carbone dans le mélange pris en sandwich. Selon un mode préfére de réalisation de l'inven- tion, on dispose ainsi d'un matériau composite compre- nant essentiellement un mélange de 80 à 60 % en polds de poudre hydroexpansible et de 20 a 40 % en poids de pou- dre thermocollante, pris en sandwich entre deux supports solides, plats, dont l'un au moins est au moins partiel- lement hydrosoluble, et de 5 à 60 g/m2 de noir de car- bone conducteur. Le matériau composite, selon l'invention, peut être fabrique de facon connue par saupoudrage d'un sup- port solide, plat avec le mélange de poudre hydroex- pansible et de poudre thermocollante, contenant le cas echeant du noir de carbone conducteur. Cet ensemble est ensuite chauffé à une température suffisante pour faire fondre la poudre thermocollante. Ce chauffage peut être effectue dans un séchoir, un four, par exemple à air chaud pulse, ou sous des rampes de chauffage à infra- rouges. Le deuxième support solide, plat, est ensuite appliqué et pressé sur l'ensemble chauffe, au moyen de cylindres. Cet assemblage peut aussi être réalisé direc- tement au moyen de deux cylindres chauffés (calandre). Selon un mode avantageux de réallsation, au moins l'un des supports du composite selon l'invention est constitué d'un nontissé partiellement hydrosoluble. Les nontisses de ce type sont nouveaux. L'invention vise donc en outre un nontissé par- tiellement hydrosoluble, utilisable pour la fabrication du matériau composite selon l'invention, caractérisé en ce qu'il comprend essentiellement en poids: - 95 à 55 % de fibres non hydrosolubles - 5 à 35 % de liant hydrosoluble: et - O à 10 % d'agent tensio-actif. Un tel nontisse peut en outre, notamment pour l'utilisation dans les câbles électriques, comprendre du noir de carbone conducteur. L'invention a ainsi éqalement pour objet. selon' un mode de réalisation avantageux, un nontissé partiel- lement hydrosoluble. caractérisé en ce qu'il comprend essentiellement en poids: - 76 à 28 % de fibres non hydrosolubles - 4 à 18 % de liant hydrosoluble; - O à 4 % d'agent tensio-actif: et - 20 à 50 % de noir de carbone conducteur. Les fibres non hydrosolubles peuvent être natu- relles, artificielles ou synthétiques. Il peut s'agir notamment de fibres de viscose, de fibres de polyester, de fibres acryliques ou de mélanqes de telles fibres. Comme exemples de telles fibres on Peut citer, à titre purement illustratif: - les fibres de polyester, commercialisées par la Société EMS. sous la dénomination commerciale GRI- LENE ; - les fibres de polyester, commercialisées par la Société DU PONT DE NEMOURS, sous la dénomination com- merciale DACRON - les fibres de polyamide, commercialisées par la Société EMS sous la dénomination GRILON : - les fibres de polypropylene, commerclalisees par la Société STEEN sous la dénomination POLYSTEEN: et les fibres de viscose, commercialisées par la Société LENZING. Le liant hydrosoluble est choisi parmi les liants hydrosolubles capables de fixer des masses fl- breuses plates, sans modifier sensiblement leurs pro- priétés physico-chimiques. Parmi les liants de ce type que l'on peut avan- taqeusement utiliser dans le cadre de l'invention, on peut citer a titre d'exemples non limitatifs: - les polyvinylpyrrolidones commercialisées par la société GAF, sous les dénominations commerciales PVP K 30 et PVP K 90 : - les polyvinylpyrrolidones et copolyméres de vinylpyrrolidone- acetate de vinyle commercialisés par la société BASF (RFA) sous les dénominations commerciales de LUVISKOL K30-K90 : et - les hydroxypropylcelluloses commerciallsees par la société HERCULES (E.U.A.) sous les dénominations commerciales KLUCEL H. M. G. J, L et E. Blen que la présence d'un agent tensio-actif ne soit pas indispensable, ll a été établi qu'elle joue un rôle favorable, notamment dans la répartition du liant lors de la fabrication du nontissé. On utilise de préférence, en tant qu'aqent ten- sio-actif, un aqent tension tensio-actif anionique ou non ionique. Parmi les agents tensio-actifs qui peuvent être utilisés dans le cadre de l'invention, on peut citer, à titre d'exemples non limitatifs: - le produit commercialisé par la société ROHM AND HAAS (E.U.A.) sous les dénominations commerciales de TRITON X 100 et TRITON GR 5 M: - le produit commercialisé par la société BYK- MALLINCKRODT sous la dénomination ANTI-TERRA-U : - le produit commercialisé par la société PETRO- CHEMICALS CO., INC. sous la dénomination de MORWET EFN : - les Produits commercialisés par la société AIR PRODUCTS sous la dénomination de SURFYNOL: et - le produit commercialisé par la société BASF (R.F.A.) sous la dénomination de LEOPHEN RA. La fabrication de ce nontisse partiellement hydrosoluble peut être realisee, par exemple de façon classique. par le procéde appelé "vole sèche". Ce pro- cédé consiste en une opération de cardage des fibres. destinée à rendre ces fibres parallèles entre elles et à produire un voile homoqene. Ce voile est ensuite fixe au moyen du liant hydrosoluble, utilisé par exemple sous forme de solution en phase aqueuse dont la concentration est dosée de façon a obtenir un nontisse suffisamment solide pour l'application envisagée, tout en permettant une dissolution la plus rapide possible lorsque le com- plexe devra remplir son rôle au contact de l'eau ou d'une solution aqueuse. Cette concentration dépend notamment de la natu- re et des caractéristiques physiques des fibres à lier, d'une part, et du liant utilisé, d'autre part. Dans la plupart des cas, elle peut être de 3 à 20 %, avantageu- sement de 7 %. La solution de liant hydrosoluble est déposée sur le voile, par exemple sous forme d'une mous- se réalisée au moyen d'un dispositif connu sous le nom de "mousseur" Les additifs éventuels (tels que agent tensio- actif, noir de carbone conducteur) peuvent être incor- porés à la solution avant ou pendant le moussaqe. Le voile ainsi impréqné est ensuite séché, par exemple par un séchoir rotatif à air traversant, par un système de cylindres chauffes. appelé maniques. par un tunnel chauffant ou par tout autre dispositif convenant à cette application. Le nontisse peut ensuite, soit être enroule pour être utilise ultérieurement, soit entrer immédiatement dans le processus de fabrication du composite selon l'invention. Selon un autre mode avantageux de réalisation, au moins l'un des supports du composite selon l'lnven- tion est constitué d'un nontisse au moins partiellement hydrosoluble forme, en tout ou partie, de fibres au moins partiellement hydrosolubles et thermocollantes, la liaison des fibres étant alors réalisée par liage ther- mlque. Dans ce contexte, a titre d'exemple, le nontissé peut être constitue de: - 50 a 100 % de fibres de PVA (alcool polyviny- lique): et - 50 a 0 % de fibres naturelles, artificielles ou synthétiques, telles que par exemple celles mention- nees precedemment a titre d'exemples. En tant que fibres de PVA, on peut citer celles commercialisées par Sociéte KURARAY sous la marque KURA- LON. Selon encore un autre mode de réalisation, le composite selon l'invention peut comprendre. en tant que support, au moins un textile. au moins partiellement hydrosoluble qul est tisse ou tricoté. En tant que textile nouveau de ce type on peut citer un textile tisse ou tricoté, au moins partiel- lement hydrosoluble, qul est essentiellement constitué de: - 50 à 100 % de fils PVA (alcool polyvinylique), - 50 à 0 % de fils conventionnels naturels, artificiels ou synthétiques, obtenus par exemple à par- tir des fibres mentionnées précédemment a titre d'exem- ples. Le papier, au moins partiellement hydrosoluble que l'on peut également utiliser comme support dans le composite selon l'invention, peut etre réalisé de facon classique par dispersion de fibres naturelles, artificielles ou synthétiques dans un bain à forte con- centration en liant hydrosoluble. En tant que papier de ce type, on peut citer le papier commercialisé par la Société NEDI (FRANCE), sous la dénomination de "Papiler hydro dispersable". En tant que film support hydrosoluble on peut utililser un film synthétique d'alcool polyvinylique. Dans ce contexte, on peut citer les films commercialisés par la Société NEDI (FRANCE), sous la dénomination de NEDOL. Comme il a deléjà été indiqué plus haut, le maté- riau composite selon l'invention peut avoir des appli- cations variées. Ainsi il Peut être utilisé en tant qu'absorbant de l'eau ou des liquides physiologiques, notamment en médecine et en chirurgie ou dans le domaine des produits sanitaires tels que couches a leter etc. Il peut en particulier être incorporé dans la fabrication des couches pour bebes, sous forme de bandes ou de pièces découpées, permettant ainsi de renforcer l'absorption et la rétention d'urine, notamment à des endroits particuliers dépendant de la morphologie des bebés. Le composite selon l'invention peut également être utilisé en aqriculture comme activateur de qermi- nation pour maintenir l'eau à l'endroit o la graine est déposée: cette localisation précise est particulière- ment intéressante lorsque l'eau est enrichie en subs- tances favorisant la croissance, telles que des substan- ces nutritives. De plus, des substances telles que des composés anticryptogamiques, fongicides, engrais peuvent facilement être incorpores dans le matériau composite au moment du poudraqe. Le matériau composite selon l'invention peut également être utilisé pour la transplantation des jeu- nes pousses. Celles-ci sont emballées avec leur motte dans le matériau composite et peuvent subir, après trem- page dans de l'eau, une transplantation sans risque. Comme indiqué plus haut, une autre application importante du matériau composite selon l'invention est son utilisation dans les câbles pour assurer leur étan- chéité lonlgitudinale. En cas de contact avec de l'eau. l'un au moins des deux supports sedécompose. au moins partiellement. découvrant les sites hydrophiles du polymère hydroexpan- sible. Il en résulte un gonflement compact et rapide. Dans le même temps, le polymère hydroexpansible est li- béere par la décomposition du ou des supports. Cette li- beration permet un déplacement du gel qui peut s'orien- ter vers les zones de passaqe préférentiel de l'eau, assurant ainsi une excellente efficacite in situ. En se reportant aux figures 1 et 2 de la planche de dessins annexée. ll est montré ci-après comment se comporte le matériau composite selon l'invention lors- qu'il est incorporé dans la gaine d'un cable. en pré- sence d'eau traversant accidentellement l'enveloppe externe du cable. Le matériau composite, selon l'invention 1. constitué de deux supports solides, plats 10 et 11 dont l'un au moins 11 est totalement ou partiellement hydro- soluble, lies par un mélange 12 de Poudre de polymère hydroexpansible et de poudre de polymère thermocollant. est placé entre l'enveloppe externe 2 et l'âme. ou plus géqenéralement l'enveloppe interne 3, du cable. De par la construction du cable, ses parties 2 et 3 sont souvent séparées par un léger vide. De plus. elles s'écartent l'une de l'autre de façon plus ou moins importante au cours de l'utilisation du cable (figure 1). Si de l'eau pénètre accidentellement dans le câble (figure 2). à travers l'enveloppe 2 externe et traverse le support solide, plat, au moins partiellement hydrosoluble 11 du materiau composite 1, elle dissout au moins partiellement, quasi instantanément, ce support plat et solide et entre en contact avec la poudre de polymère hydroexpansible, au voisinage de l'endroit de sa pénétration dans le cable. Le polymère hydroexpansible qui était maintenu entre les deux supports est alors libéré à cet endroit et a ainsi la Possibilité de se déplacer, tout en géll- fiant, pour former autour de la zone de pénétration de l'eau un bourrelet 13 qui empêche la propaqation de l'eau dans le câble. Le polymère hvdroexpansible qui n'est plus prl- sonnler des supports peut développer toute sa capacité de gonflement pour bloquer l'entrée accidentelle d'eau dans le cable. Cette capacité et cette rapidité sont améliorees par rapport à l'art antérieur o la force d'hydroexpansion devait d'abord servir à décoller les deux supports non hydrosolubles, entre lesquels le gel demeurait prisonnier un laps de temps Important. De plus, avec le composite selon l'invention 1, le gel créé est totalement efficace car il est libre et * s'accumule a proximité de la zone d'infiltration. Il va de sol que cette description n'est donnee qu'à titre purement illustratif et qu'en particulier on pourrait prévoir d'autres dispositions à l'intérieur du cable sans sortir du cadre de l'invention. Les fiqures 3 et 4 montrent ce qui se passe dans le cas de l'utilisation des composites de l'art anté- rieur tel que defini plus haut. Le matériau composite 4 est constitué d'une couche de mélanqe 42 d'un polymère hydroexpansible et d'une substance thermoplastique, prise en "sandwich" entre deux couches de nontissé non hydrosoluble 40 et 41. Lorsque de l'eau pénètre accidentellement dans le cable. le polymère hydroexpansible gonfle au niveau de la pénétration de l'eau, sans se détacher des supports: ll donne une "boursouflure" 43 juste à ce niveau, mais ne peut former un bourrelet autour de cette zone. La protection conférée est donc moins efficace que selon l'invention et, comme ce polymère ne peut développer toute sa capacité de gonflement, notamment en raison de la liaison forte et durable entre les deux supports non hydrosolubles due au polymère thermoplastl- que, il est nécessaire d'en utiliser une plus grande quantité. Les exemples suivants sont destinés à illustrer et mieux expliquer l'invention sans toutefois en limiter la portée. EXEMPLE 1 Nontissé partiellement hvdrosoluble à base de fibres classiques non hvdrosolubles. -Fibres de polyester GRILENE HTB de la société EMS (Suisse) 73 % en poids -Llant polyvinylpyrrolidone PVP K30 de la société GAF (E.U.A.) 25 % en poids - Agent mouillant TRITON GR 5 Me de la sociéte ROHM AND HAAS (E.U.A.) 2 % en poids EXEMPLE 2 Fabrication d'un nontisse Partiellement hvdro- soluble comprenant des fibres hvdrosolubles thermocol- lantes. - Fibres de PVA KURALON de la sociéte KURARAY (Japon) 70 % en poids - Fibres de polyester GRILENE HTB de la société EMS (Suisse) 30 % en poids Le voile de fibres est humidifié puis lie ther- miquement par calandrage. EXEMPLE 3 Fabrication d'un matériau composite selon l'in- vention. COMPOSANTS POIDS Support non hydrosoluble, nontissé Ref. 42040 d'INTISSEL (FRANCE) 40 g/m2 1 5 - - - - - - - - - - - - - - - - - - - - - - - - - - - - - - - - - - - - - - - - - - - - - - - - - - Poudre hydroexpansible Réf. 10 SHP de NORSOLOR (FRANCE) 35 g/m2 oudre thermoplastique de polyethylene ESCORENE , Réf. MP 654 de EXXON (E.U.A) 10 g/m2 upport nontissé, au moins partiellement ydrosoluble, selon l'invention (en particulier Belon les compositions décrites précédemment, t notamment dans les exemples 1 et 2) 15 g/m2 Le support non hydrosoluble est un nontissé con- ventionnel, conducteur ou non, fabriqué selon le procéde dit par "voie sèche", à partir de fibres de polyester et d'un liant butadiéneacrylonitrile. chargé ou non de noir de carbone conducteur. Ces fibres sont orientées de préférence parallèlement. Sur ce support nontissé, non hydrosoluble. est ensuite déposé le mélange de poudre hydroexpansible et de poudre thermocollante au moyen d'une Poudreuse cons- tituee d'un bac de stockage de poudre. au fond duquel se situe un cylindre gravé qui délivre la poudre et dont la vitesse de rotation détermine le poids de poudre déposé. Il est dans cet exemple de 45 q/m2. Le support nontissé. non hydrosoluble, poudré passe ensuite dans un four comportant des rampes à ra- yonnement infra-rouge, réglé à une température suffi- sante pour faire fondre la poudre thermocollante. En sortie de ce four, on déroule le support non- tissé au moins partiellement hydrosoluble, conducteur ou non, que l'on applique avec pression sur le premier sup- port poudré au moyen de deux cylindres dont on peut régler la force de pression. REVENDICATIONS 1. Matériau composite (1) comprenant essentiel- lement un mélange (12) de poudre hydroexpansible et de poudre thermocollante, pris en sandwich entre deux supports solides (10,11), plats dont au moins l'un est au moins partlellement hydrosoluble. 2. Matériau composite selon la revendication 1, caracterisé en ce que le mélange est constitué de: - 80 à 60 % en poids de poudre hydroexpansible; et - 20 à 40 % en poids de poudre thermocollante. 3. Matériau composite selon la revendication 1 ou 2, caractérisé en ce que les supports solides, lden- tiques ou différents, sont constitués d'un nontissé, d'un textile. d'un papier ou d'un film synthétique. 4. Matériau composite selon l'une des revendi- cations i à 3, caractérisé en ce que les supports soli- des sont souples. 5. Matériau composite selon l'une des revendi- cations 1 a 4, caractérise en ce que le polymére hydro- expansible est un superabsorbant. 6. Matériau composite selon l'une des reven- dications 1 à 5, caractérisé en ce qu'il est conducteur de l'électricité, de préférence grace à la présence, dans au moins l'un des supports, de 5 à 20 g/m2 de noir de carbone conducteur ainsi que, de préférence encore, de 8 à 20 g/m2 de noir de carbone conducteur dans le mélange pris en sandwich. 7. Matériau composite, caractérisé en ce qu'il comprend essentiellement un mélange de 80 à 60 % en poids de poudre hydroexpansible et de 20 à 40 % en poids de poudre thermocollante, pris en sandwich entre deux supports solides, plats, dont l'un au moins est au moins partiellement hydrosoluble, et de 5 à 60 g/m2 de noir de carbone conducteur. 8. Nontisse partiellement hydrosoluble, utill- sable dans la fabrication du materiau composite selon l'une des revendications 1 a 5. caractérise en ce qu'il comprend essentiellement en poids: - 95 à 55 % de fibres non hydrosolubles: - S à 35 % de liant hydrosoluble: et - 0 à 10 % d'agent tensio-actif. 9. Nontissé partiellement hydrosoluble, utili- sable dans la fabrication du matériau composite selon la revendication 6 ou 7, caracterisé en ce qu'ill comprend essentiellement en poids: - 76 à 28 % de fibres non hydrosolubles - 4 à 18 % de liant hydrosoluble: - 0 à 4 % d'agent tensio-actif: et - 20 à 50 % de noir de carbone conducteur. 10. Nontisse partiellement ou totalement hydro- soluble, utilisable dans la fabrication du matériau com- posite selon l'une des revendications 1 a 7, caractérisé en ce qu'il est constitue, en tout ou partie, de fibres hydrosolubles et thermocollantes et en ce que la liaison des fibres y est assurée par liage thermique. 11. Support solide plat, partiellement ou tota- lement hydrosoluble, utilisable dans la fabrication du matériau composite selon l'une des revendications 1 à 7, caractérise en ce qu'il est tissé ou tricoté. 12. Utilisation du matériau composite selon l'une des revendications 1 à 7 comme agent d'etanchéité dans les cables. 13. Utilisation du matériau composite selon 30.l'une des revendications 1 à 5 en agriculture. 14. Utilisation du matériau composite selon l'une des revendications 1 à 5 en médecine ou chirurgie. 15. Utilisation du matériau composite selon l'une des revendications 1 à 5 dans le domaine de l'hy- giène.